(57)【要約】【解決手段】珪素にボロン、リン、窒素、アンチモン、砒素、アルミニウム、ガリウム又はインジウムの一種又は複数種がドープされ、ウェハーもしくはインゴットでの抵抗値が１０Ωｃｍ以下である珪素材料の粉末粒子の表面を結晶性成分を多く含む炭素でコーティングしたことを特徴とする比抵抗の小さい珪素の導電性物質被覆物。【効果】本発明の比抵抗の小さい珪素材料の導電性物質被覆物は、非水電解質二次電池用負極材として用いられて、良好なサイクル性を与える。【選択図】  なし【特許請求の範囲】
【請求項１】
珪素にボロン、リン、窒素、アンチモン、砒素、アルミニウム、ガリウム又はインジウムの一種又は複数種がドープされ、ウェハーもしくはインゴットでの抵抗値が１０Ωｃｍ以下である珪素材料の粉末粒子の表面を結晶性成分を多く含む炭素でコーティングしたことを特徴とする比抵抗の小さい珪素の導電性物質被覆物。
【請求項２】
平均粒子径が０．０１〜３０μｍ、ＢＥＴ比表面積が０．５〜２０ｍ２／ｇ、被覆炭素量が３〜７０重量％である請求項１記載の比抵抗の小さい珪素の導電性物質被覆物。
【請求項３】
珪素の表面の少なくとも一部が炭素と融着していることを特徴とする請求項１又は２記載の比抵抗の小さい珪素の導電性物質被覆物。
【請求項４】
ラマン分光スペクトルより、ラマンシフトが１３３０ｃｍ−１付近及び１５８０ｃｍ−１付近にグラファイト構造特有のスペクトルを有することを特徴とする請求項１乃至３のいずれか１項記載の比抵抗の小さい珪素の導電性物質被覆物。
【請求項５】
珪素にボロン、リン、窒素、アンチモン、砒素、アルミニウム、ガリウム又はインジウムの一種又は複数種がドープされ、ウェハーもしくはインゴットでの抵抗値が１０Ωｃｍ以下である珪素材料を９００〜１４００℃の温度で有機物ガス及び／又は蒸気で化学蒸着処理することを特徴とする請求項１記載の比抵抗の小さい珪素の導電性物質被覆物の製造方法。
【請求項６】
化学蒸着処理を流動層反応炉、回転炉、竪型移動層反応炉、トンネル炉、バッチ炉又はロータリーキルンのいずれかの反応装置を用いて行うことを特徴とする請求項５項記載の比抵抗の小さい珪素の導電性物質被覆物の製造方法。
【請求項７】
請求項１乃至４のいずれか１項記載の比抵抗の小さい珪素の導電性物質被覆物を含む非水電解質二次電池用負極材。
【請求項８】
請求項１乃至４のいずれか１項記載の比抵抗の小さい珪素の導電性物質被覆物と導電材料との混合物であって、混合物中の導電材料が１〜６０重量％であり、かつ混合物中の全炭素量が２５〜９０重量％である混合物を含む非水電解質二次電池用負極材。
【発明の詳細な説明】
【０００１】
【発明の属する技術分野】
本発明は、珪素の導電性物質被覆物、その製造方法、及びリチウムイオン二次電池等の非水電解質二次電池用負極材に関する。
【０００２】
【従来の技術】
近年、携帯型の電子機器、通信機器等の著しい発展に伴い、経済性と機器の小型化、軽量化の観点から、高エネルギー密度の二次電池が強く要望されている。従来、この種の二次電池の高容量化策として、例えば、負極材料にＶ、Ｓｉ、Ｂ、Ｚｒ、Ｓｎなどの酸化物及びそれらの複合酸化物を用いる方法（特許文献１：特開平５−１７４８１８号公報、特許文献２：特開平６−６０８６７号公報他）、溶融急冷した金属酸化物を負極材として適用する方法（特許文献３：特開平１０−２９４１１２号公報）、負極材料に酸化珪素を用いる方法（特許文献４：特許第２９９７７４１号公報）、負極材料にＳｉ２Ｎ２Ｏ及びＧｅ２Ｎ２Ｏを用いる方法（特許文献５：特開平１１−１０２７０５号公報）等が知られている。また、負極材に導電性を付与する目的として、ＳｉＯを黒鉛とメカニカルアロイング後、炭化処理する方法（特許文献６：特開２０００−２４３３９６号公報）、Ｓｉ粒子表面に化学蒸着法により炭素層を被覆する方法（特許文献７：特開２０００−２１５８８７号公報）、酸化珪素粒子表面に化学蒸着法により炭素層を被覆する方法（特許文献８：特開２００２−４２８０６号公報）、珪素材料中にホウ素を含有する方法（特許文献９：特開２０００−１４９９５１号公報）、ＲＦスパッタリング法によるシリコン薄膜を用いた方法（特許文献１０：特開２００２−８３５９４号公報）がある。
【０００３】
【特許文献１】
特開平５−１７４８１８号公報
【特許文献２】
特開平６−６０８６７号公報
【特許文献３】
特開平１０−２９４１１２号公報
【特許文献４】
特許第２９９７７４１号公報
【特許文献５】
特開平１１−１０２７０５号公報
【特許文献６】
特開２０００−２４３３９６号公報
【特許文献７】
特開２０００−２１５８８７号公報
【特許文献８】
特開２００２−４２８０６号公報
【特許文献９】
特開２０００−１４９９５１号公報
【特許文献１０】
特開２００２−８３５９４号公報
【０００４】
【発明が解決しようとする課題】
しかしながら、上記従来の方法では、充放電容量が上がり、エネルギー密度が高くなるものの、サイクル性が不十分であったり、市場の要求特性には未だ不十分であったりし、必ずしも満足でき得るものではなく、更なるエネルギー密度の向上が望まれていた。
【０００５】
特に、特開２０００−２１５８８７号公報の方法においては、均一な炭素皮膜の形成が可能となるものの、Ｓｉ自体の導電性が低い状態のまま負極材として用いているため、リチウムイオンの吸脱着時の膨張・収縮があまりにも大きすぎて、結果として実用に耐えられず、サイクル性が低下するためにこれを防止するべく充電量の制限を設けなくてはならず、特開２０００−１４９９５１号公報の方法においては、珪素中にホウ素をドープさせ、ＳｉとＳｉＢ４を共存させることにより、サイクル性の改善がなされているが、未だ不十分である。特開２００２−８３５９４号公報の方法においては、ＲＦスパッタリング法によるシリコン薄膜を用いるため工業的生産に不利である。
【０００６】
本発明は、上記事情に鑑みなされたもので、よりサイクル性の高いリチウムイオン二次電池等の非水電解質二次電池用負極材を与える珪素の導電性物質被覆物、その製造方法、及び非水電解質二次電池用負極材を提供することを目的とする。
【０００７】
【課題を解決するための手段及び発明の実施の形態】
本発明者は、上記目的を達成するため鋭意検討を行った結果、よりサイクル性の高い非水電解質二次電池負極用の活剤として有効な比抵抗の小さい珪素材料を見出した。
【０００８】
即ち、充放電容量の大きな電極材料の開発は極めて重要であり、各所で研究開発が行われている。このような中で、リチウムイオン二次電池用負極活物質として珪素はその容量が大きいということで大きな関心を持たれているが、繰り返し充放電をしたときの劣化が大きい、即ちサイクル性に劣ること、また、珪素粉末自体が導電性が低いことから、ごく一部のものを除き実用化には至っていないのが現状であった。このような観点より、このサイクル性及び初期効率の改善を目標に検討した結果、珪素自体の比抵抗を小さくした後、ＣＶＤ（即ち、化学蒸着）処理を施すことによって、従来のものと比較して格段にその性能が向上することを見出した。
【０００９】
更に詳述すると、珪素をリチウムイオン二次電池負極の活物質として使用した時に、数回の充放電後の急激な充放電容量低下の原因について、構造そのものからの検討を行い、解析した結果、リチウムを大量に吸蔵・放出することによって大きな体積変化が起こり、これに伴い粒子の破壊が起こること、更にリチウムの吸蔵によってもともと導電性が小さい珪素が体積膨張することによって電極自体の導電率が低下し、結果として集電性の低下によりリチウムイオンの電極内の移動が妨げられ、サイクル性及び効率低下が惹起されたことが原因であることがわかった。
【００１０】
そこで、このようなことに基づいて、表面の導電性はもちろん、珪素自体の比抵抗を小さくすることについて鋭意検討を行った結果、珪素自体をボロン、リン、窒素、アンチモン、砒素、アルミニウム、ガリウム又はインジウムの一種又は複数種をドープすることによって比抵抗を小さくし、更にこの表面の少なくとも一部に導電性を賦与するための炭素を融着させることによって、リチウムイオン二次電池負極活物質としての上記問題を解決し、安定して大容量の充放電容量を有し、かつ充放電のサイクル性及び効率を大幅に向上できることを見出した。即ち、珪素の比抵抗を小さくし、またこの場合、特にこの複合物の表面の少なくとも一部が融着するように結晶性成分を多く含む炭素でコートすることが有効であることを知見し、本発明をなすに至った。
【００１１】
従って、本発明は、下記の比抵抗の小さい珪素の導電性物質被覆物及びその製造方法並びに非水電解質二次電池用負極材を提供する。
（１）珪素にボロン、リン、窒素、アンチモン、砒素、アルミニウム、ガリウム又はインジウムの一種又は複数種がドープされ、ウェハーもしくはインゴットでの抵抗値が１０Ωｃｍ以下である珪素材料の粉末粒子の表面を結晶性成分を多く含む炭素でコーティングしたことを特徴とする比抵抗の小さい珪素の導電性物質被覆物。
（２）平均粒子径が０．０１〜３０μｍ、ＢＥＴ比表面積が０．５〜２０ｍ２／ｇ、被覆炭素量が３〜７０重量％である（１）記載の比抵抗の小さい珪素の導電性物質被覆物。
（３）珪素の表面の少なくとも一部が炭素と融着していることを特徴とする（１）又は（２）記載の比抵抗の小さい珪素の導電性物質被覆物。
（４）ラマン分光スペクトルより、ラマンシフトが１３３０ｃｍ−１付近及び１５８０ｃｍ−１付近にグラファイト構造特有のスペクトルを有することを特徴とする（１）乃至（３）のいずれかに記載の比抵抗の小さい珪素の導電性物質被覆物。
（５）上記珪素材料を９００〜１４００℃の温度で有機物ガス及び／又は蒸気で化学蒸着処理することを特徴とする（１）記載の比抵抗の小さい珪素の導電性物質被覆物の製造方法。
（６）化学蒸着処理を流動層反応炉、回転炉、竪型移動層反応炉、トンネル炉、バッチ炉又はロータリーキルンのいずれかの反応装置を用いて行うことを特徴とする（５）記載の比抵抗の小さい珪素の導電性物質被覆物の製造方法。
（７）（１）乃至（４）のいずれかに記載の比抵抗の小さい珪素の導電性物質被覆物を用いた非水電解質二次電池用負極材。
（８）（１）乃至（４）のいずれかに記載の比抵抗の小さい珪素の導電性物質被覆物と導電材料との混合物であって、混合物中の導電材料が１〜６０重量％であり、かつ混合物中の全炭素量が２５〜９０重量％である混合物を用いた非水電解質二次電池用負極材。
【００１２】
以下、本発明につき更に詳しく説明する。
本発明は、特にリチウムイオン二次電池用負極活物質として使用した場合、充放電容量が現在主流であるグラファイト系のものと比較してその数倍の容量であることから期待されている反面、繰り返しの充放電による性能低下が大きなネックとなっている珪素系物質のサイクル性及び効率を改善した比抵抗の小さい珪素材料の導電性物質被覆物に関するもので、この比抵抗の小さい珪素材料の導電性物質被覆物は、珪素にボロン、リン、窒素、アンチモン、砒素、アルミニウム、ガリウム又はインジウムの一種又は複数種がドープされ、珪素自体の比抵抗が小さい粒子の表面の少なくとも一部が結晶性成分を多く含む炭素と融合した状態で炭素でコーティング（融着）されてなるものである。
【００１３】
本発明において、融着とは、層状に整列した炭素層と、内部の比抵抗の小さい珪素材料との間に炭素と珪素が共存し、かつ、双方が界面部において融合している状態を示し、透過電子顕微鏡で観察することができる。
【００１４】
この場合、本発明の比抵抗の小さい珪素材料の導電性物質被覆物は、下記性状を有していることが好ましい。
ｉ．銅を対陰極としたＸ線回折（Ｃｕ−Ｋα）において、２θ＝２８．４°付近を中心としたＳｉ（１１１）に帰属される回折ピークが観察され、２θ＝２６．０°付近を中心としたＣに帰属される回折ピークが観察される。
ｉｉ．粒子の表面部分を透過電子顕微鏡で観察すると、カーボンが層状に整列し、これによって導電性が高まり、更に、その内側は比抵抗が小さい珪素材料との融合状態にあることによって、カーボン層の脱落防止ができ、安定した導電性が確保される。
ｉｉｉ．ラマン分光スペクトルより、１３３０ｃｍ−１付近及び１５８０ｃｍ−１付近にグラファイトに帰属されるスペクトルを有することより、炭素の一部又は全てがグラファイト構造である。
【００１５】
本発明の比抵抗の小さい珪素材料の導電性物質被覆物の平均粒子径は、０．０１μｍ以上、より好ましくは０．１μｍ以上、更に好ましくは０．２μｍ以上、特に好ましくは０．３μｍ以上で、上限として３０μｍ以下、より好ましくは２０μｍ以下、更に好ましくは１０μｍ以下が好ましい。平均粒子径が小さすぎると、嵩密度が小さくなりすぎて、単位体積当たりの充放電容量が低下するし、逆に平均粒子径が大きすぎると、電極膜作製が困難になり、集電体から剥離するおそれがある。なお、平均粒子径は、レーザー光回折法による粒度分布測定における重量平均値Ｄ５０（即ち、累積重量が５０％となる時の粒子径又はメジアン径）として測定した値である。
【００１６】
本発明の比抵抗の小さい珪素材料の導電性物質被覆物のＢＥＴ比表面積は、０．５〜２０ｍ２／ｇ、特に１〜１０ｍ２／ｇが好ましい。ＢＥＴ比表面積が０．５ｍ２／ｇより小さいと、表面活性が小さくなり、電極作製時の結着剤の結着力が小さくなり、結果として充放電を繰り返した時のサイクル性が低下するし、逆にＢＥＴ比表面積が２０ｍ２／ｇより大きいと、電極作製時に溶媒の吸収量が大きくなり、結着性を維持するために結着剤を大量に添加する場合が生じ、結果として導電性が低下し、サイクル性が低下するおそれがある。なお、ＢＥＴ比表面積はＮ２ガス吸着量によって測定するＢＥＴ１点法にて測定した値である。
【００１７】
また、本発明における比抵抗の小さい珪素材料の導電性物質被覆物の被覆（蒸着）炭素量は、上記比抵抗の小さい珪素材料の導電性物質被覆物（即ち、化学蒸着処理により表面が導電性皮膜で覆われた比抵抗の小さい珪素材料粉末）中、３重量％以上、より好ましくは５重量％以上、更に好ましくは１０重量％以上で、上限として７０重量％以下、より好ましくは５０重量％以下、更に好ましくは４０重量％以下、特に好ましくは３０重量％以下が好ましい。被覆（蒸着）炭素量が少なすぎると、比抵抗の小さい珪素材料の導電性は改善されるものの、リチウムイオン二次電池とした場合のサイクル特性が十分でない場合があり、多すぎると、炭素の割合が多くなりすぎ、負極量が減少してしまう場合がある。また、嵩密度が小さくなり、単位体積当たりの充放電容量が低下してしまう場合がある。
【００１８】
また、本発明における比抵抗の小さい珪素材料の導電性物質被覆物の被覆（蒸着）炭素の性質は、ラマン分光スペクトルより、ラマンシフトが１３３０ｃｍ−１付近及び１５８０ｃｍ−１付近のグラファイトに帰属されるスペクトルを有する結晶性成分を多く含んだ炭素であることが望ましい。結晶性成分が少ないとサイクル特性が十分でない場合があるからである。
【００１９】
比抵抗の小さい珪素材料の導電性物質被覆物の電気伝導率は１×１０−６Ｓ／ｍ以上、特に１×１０−４Ｓ／ｍ以上が望ましい。電気伝導率が１×１０−６Ｓ／ｍより小さいと電極の導電性が小さく、リチウムイオン二次電池用負極材として用いた場合にサイクル性が低下するおそれがある。なお、ここでいう、電気伝導率とは４端子を持つ円筒状のセル内に被測定粉末を充填し、この被測定粉末に電流を流した時の電圧降下を測定することで求めた値である。
【００２０】
次に、本発明における比抵抗の小さい珪素材料の導電性物質被覆物の製造方法について説明する。
【００２１】
本発明の比抵抗の小さい珪素材料は、シリコン単結晶の成長を磁界下引上げ（ＭＣＺ）法、チョクラルスキー（ＣＺ）法、浮遊帯域溶融（ＦＺ）法のいずれかを用いて、ボロン、リン、窒素、アンチモン、砒素、アルミニウム、ガリウム又はインジウムの一種又は複数種がドープされ、ウェハーもしくはインゴットでの比抵抗が１０Ωｃｍ以下に形成された単結晶シリコン、ブリッジマン法で製造されたボロン、リン、窒素、アンチモン、砒素、アルミニウム、ガリウム又はインジウムの一種又は複数種がドープされ、ウェハーもしくはインゴットでの比抵抗が１０Ωｃｍ以下に形成された多結晶シリコン、溶融法による金属シリコンの精製時に純度を高めるため酸素ガス等の吹き込みを行い、不純物をスラグ化して排出する時、ガス吹き込みと同時にリンやボロンを含む化合物と塩を吹き込むことにより、ボロンやリンの濃度を高め比抵抗が１０Ωｃｍ以下に形成された金属シリコン、珪素と水素とで構成されるシラン化合物又はその誘導体からなる珪素化合物を用いて金属箔上に化学薄膜形成法を用いて形成したシリコン薄膜にボロン、リン、窒素、アンチモン、砒素、アルミニウム、ガリウム又はインジウムの一種又は複数種がドープされ比抵抗が１０Ωｃｍ以下に形成されたシリコンであれば、その製造方法は特に限定されるものではない。
【００２２】
なお、本発明において比抵抗の小さい珪素材料とは、ボロン、リン、窒素、アンチモン、砒素、アルミニウム、ガリウム、インジウムの一種又は二種以上がドープされて、ウェハーもしくはインゴットでの抵抗値が１０Ωｃｍ以下に形成された比抵抗の小さい珪素であり、より好ましくは１Ωｃｍ以下、更に好ましくは０．１Ωｃｍ以下である。なお、抵抗値の下限は特に制限されるものではないが、通常１×１０−５Ωｃｍ以上、特に１×１０−３Ωｃｍ以上である。
この場合、上記元素のドープ量は、珪素の比抵抗を上記値とする量であるが、通常１×１０１４〜１×１０２０ａｔｏｍｓ／ｃｍ３である。
【００２３】
また、本発明の比抵抗の小さい珪素材料の平均粒子径は０．０１μｍ以上、より好ましくは０．１μｍ以上、更に好ましくは０．５μｍ以上で、上限として３０μｍ以下、より好ましくは２０μｍ以下が好ましい。ＢＥＴ比表面積は０．１ｍ２／ｇ以上、より好ましくは０．２ｍ２／ｇ以上で、上限として３０ｍ２／ｇ以下、より好ましくは２０ｍ２／ｇ以下が好ましい。
【００２４】
化学蒸着処理は、８００〜１４００℃、好ましくは９００〜１４００℃、特に１０００〜１４００℃の温度域での化学蒸着処理（即ち、熱ＣＶＤ処理）が好ましい。化学蒸着処理の温度が低すぎると、導電性炭素皮膜と比抵抗の小さい珪素との融合、炭素原子の整列（結晶化）が不十分であり、逆に１４００℃より高いと、比抵抗の小さい珪素材料の結晶の成長が進み、炭素皮膜がリチウムイオンの往来が阻害されるので、リチウムイオン二次電池としての機能が低下するおそれがある。
【００２５】
このように、熱ＣＶＤ（８００℃以上での化学蒸着処理）を施すことにより炭素膜を作製するが、熱ＣＶＤの時間は、炭素量との関係で、適宜設定される。この処理において粒子が凝集する場合があるが、この凝集物をボールミル等で解砕する。また、場合によっては、再度同様に熱ＣＶＤを繰り返し行う。
【００２６】
本発明における有機物ガスを発生する原料として用いられる有機物としては、特に非酸化性雰囲気下において、上記熱処理温度で熱分解して炭素（黒鉛）を生成し得るものが選択され、例えばメタン、エタン、エチレン、アセチレン、プロパン、ブタン、ブテン、ペンタン、イソブタン、ヘキサン等の脂肪族又は脂環式炭化水素の単独もしくは混合物、ベンゼン、トルエン、キシレン、スチレン、エチルベンゼン、ジフェニルメタン、ナフタレン、フェノール、クレゾール、ニトロベンゼン、クロルベンゼン、インデン、クマロン、ピリジン、アントラセン、フェナントレン等の１環乃至３環の芳香族炭化水素もしくはこれらの混合物が挙げられる。また、タール蒸留工程で得られるガス軽油、クレオソート油、アントラセン油、ナフサ分解タール油も単独もしくは混合物として用いることができるが、蒸着する炭素の結晶性成分が多くなる材料としては、不飽和炭素やベンゼン環を含まない炭化水素及びその化合物が好ましい。
【００２７】
なお、上記熱ＣＶＤ（化学蒸着）処理は、非酸化性雰囲気において、加熱機構を有する反応装置を用いればよく、特に限定されず、連続法、回分法での処理が可能で、具体的には流動層反応炉、回転炉、竪型移動層反応炉、トンネル炉、バッチ炉、ロータリーキルン等をその目的に応じ適宜選択することができる。この場合、（処理）ガスとしては、上記有機物ガス単独あるいは有機物ガスとＡｒ、Ｈｅ、Ｈ２、Ｎ２等の非酸化性ガスの混合ガスを用いることができる。
【００２８】
この場合、回転炉、ロータリーキルン等の炉芯管が水平方向に配設され、炉芯管が回転する構造の反応装置が好ましく、これにより珪素材料粒子を転動させながら化学蒸着処理を施すことで、珪素材料粒子同士に凝集を生じさせることなく、安定した製造が可能となる。炉芯管の回転速度は０．５〜３０ｒｐｍ、特に１〜１０ｒｐｍとすることが好ましい。なお、この反応装置は、雰囲気を保持できる炉芯管と、炉芯管を回転させる回転機溝と、昇温・保持できる加熱機構を有しているものであれば特に限定されず、目的によって原料供給機構（例えばフィーダー）、製品回収機構（例えばホッパー）を設けることや、原料の滞留時間を制御するために、炉芯管を傾斜したり、炉芯管内に邪魔板を設けることもできる。また、炉芯管の材質についても特に限定されず、炭化珪素、アルミナ、ムライト、窒化珪素等のセラミックスや、モリブデン、タングステンといった高融点金属、ＳＵＳ、石英等を処理条件、処理目的によって適宜選定して使用することができるが、蒸着する炭素の結晶性成分が多くなる材料としては、セラミックス系が好ましい。
【００２９】
また、流動ガス線速ｕ（ｍ／ｓｅｃ）は、流動化開始速度ｕｍｆとの比ｕ／ｕｍｆが１．５≦ｕ／ｕｍｆ≦５となる範囲とすることで、より効率的に導電性皮膜を形成することができる。ｕ／ｕｍｆが１．５より小さいと流動化が不十分となり、導電性皮膜にバラツキを生じる場合があり、逆にｕ／ｕｍｆが５を超えると、粒子同士の二次凝集が発生し、均一な導電性皮膜を形成することができない場合がある。なお、ここで流動化開始速度は、粒子の大きさ、処理温度、処理雰囲気等により異なり、流動化ガス（線速）を徐々に増加させ、その時の粉体圧損がＷ（粉体重量）／Ａ（流動層断面積）となった時の流動化ガス線速の値と定義することができる。なお、ｕｍｆは、通常０．１〜３０ｃｍ／ｓｅｃ、好ましくは０．５〜１０ｃｍ／ｓｅｃ程度の範囲で行うことができ、このｕｍｆを与える粒子径としては一般的に０．５〜１００μｍ、好ましくは５〜５０μｍとすることができる。粒子径が０．５μｍより小さいと二次凝集が起こり、個々の粒子の表面を有効に処理することができない場合があり、また１００μｍより大きいとリチウムイオン二次電池の集電体表面に均一に塗布することが困難となる場合がある。
【００３０】
本発明で得られた比抵抗の小さい珪素材料の導電性物質被覆物の粉末は、これを負極材（負極活物質）として、高容量でかつサイクル特性の優れた非水電解質二次電池、特に、リチウムイオン二次電池を製造することができる。
【００３１】
この場合、得られたリチウムイオン二次電池は、上記負極活物質を用いる点に特徴を有し、その他の正極、負極、電解質、セパレーターなどの材料及び電池形状などは限定されない。正極活物質としては、例えば、ＬｉＣｏＯ２、ＬｉＮｉＯ２、ＬｉＭｎ２Ｏ４、Ｖ２Ｏ５、ＭｎＯ２、ＴｉＳ２、ＭｏＳ２などの遷移金属の酸化物及びカルコゲン化合物などが用いられる。電解質としては、例えば、過塩素酸リチウムなどのリチウム塩を含む非水溶液が用いられ、非水溶媒としてはプロピレンカーボネート、エチレンカーボネート、ジメトキシエタン、γ−ブチロラクトン、２−メチルテトラヒドロフランなどが単体で又は二種類以上を組み合わせて用いられる。また、これら以外の種々の非水系電解質や固体電解質も使用できる。
【００３２】
なお、上記比抵抗の小さい珪素材料の導電性物質被覆物粉末を用いて負極を作製する場合、比抵抗の小さい珪素材料の導電性物質被覆物粉末に黒鉛等の導電材料を添加することができる。この場合においても導電材料の種類は特に限定されず、構成された電池において、分解や変質を起こさない電子伝導性の材料であればよく、具体的にはＡｌ、Ｔｉ、Ｆｅ、Ｎｉ、Ｃｕ、Ｚｎ、Ａｇ、Ｓｎ、Ｓｉ等の金属粉末や金属繊維、又は天然黒鉛、人造黒鉛、各種のコークス粉末、メソフェーズ炭素、気相成長炭素繊維、ピッチ系炭素繊維、ＰＡＮ系炭素繊維、各種の樹脂焼成体等の黒鉛を用いることができる。
【００３３】
ここで、導電材料の添加量は、比抵抗の小さい珪素材料の導電性物質被覆物粉末と導電材料の混合物中１〜６０重量％が好ましく、特に１０〜５０重量％、とりわけ２０〜５０重量％が好ましい。１重量％未満だと充放電に伴う膨張・収縮に耐えられなくなる場合があり、６０重量％を超えると充放電容量が小さくなる場合がある。また、混合物中の全炭素量（即ち、比抵抗の小さい珪素材料の導電性物質被覆物粉末表面の被覆（蒸着）炭素量と、導電材料中の炭素量との合計量）は２５〜９０重量％が好ましく、特に３０〜５０重量％が好ましい。全炭素量が２５重量％未満だと充放電に伴う膨張・収縮に耐えられなくなる場合があり、９０重量％を超えると充放電容量が小さくなる場合がある。
【００３４】
【実施例】
以下、実施例及び比較例を挙げて本発明を具体的に説明するが、本発明は下記実施例に限定されるものではない。なお、下記例で組成を示す％は重量％を示す。
【００３５】
［実施例１］
半導体用シリコン（抵抗率０．１Ωｃｍ、ボロンドープ１．２×１０１５ａｔｏｍｓ／ｃｍ３、リンドープ１．１×１０１５ａｔｏｍｓ／ｃｍ３）を粗砕して３ｍｍ角程度とし、ヘキサンを分散媒としたボールミル粉砕器で粉砕し、得られた懸濁物を濾過し、窒素雰囲気下で脱溶剤後、平均粒子径が３μｍの粉末を得た。この比抵抗の小さい珪素材料粉末をロータリーキルン型の反応器を用いて、メタン−アルゴン（５０：５０ｖｏｌ％）混合ガス通気下で１１５０℃、平均滞留時間約２時間の条件で熱ＣＶＤを行い、黒色の粉末を得た。こうして得られたものは、蒸着炭素量２１．５％であった。熱ＣＶＤ後、比抵抗の小さい珪素材料の導電性物質被覆物をらいかい器で解砕し、平均粒子径が約４．２μｍ、ＢＥＴ比表面積１９．８ｍ２／ｇの粉末を得た。これを用いて下記の方法で電池評価を行った。結果を表１に示す。
【００３６】
電池評価
リチウムイオン二次電池負極活物質としての評価は全ての実施例、比較例ともに同一で、以下の方法・手順にて行った。
【００３７】
まず、得られた比抵抗の小さい珪素材料の導電性物質被覆物に人造黒鉛（平均粒子径Ｄ５０＝５μｍ）を、人造黒鉛の炭素と蒸着した比抵抗の小さい珪素材料の導電性物質被覆物の炭素が合計４０％となるように加え、混合物を製造した。この混合物にポリフッ化ビニリデンを１０％加え、更にＮ−メチルピロリドンを加え、スラリーとし、このスラリーを厚さ２０μｍの銅箔に塗布し、１２０℃で１時間乾燥後、ローラープレスにより電極を加圧成形し、最終的には２ｃｍ２に打ち抜き、負極とした。
【００３８】
ここで、得られた負極の充放電特性を評価するために、対極にリチウム箔を使用し、非水電解質として六フッ化リンリチウムをエチレンカーボネートと１，２−ジメトキシエタンの１／１（体積比）混合液に１モル／Ｌの濃度で溶解した非水電解質溶液を用い、セパレーターに厚さ３０μｍのポリエチレン製微多孔質フィルムを用いた評価用リチウムイオン二次電池を作製した。
【００３９】
作製したリチウムイオン二次電池は、一晩室温で放置した後、二次電池充放電試験装置（（株）ナガノ製）を用いて、テストセルの電圧が０Ｖに達するまで３ｍＡの定電流で充電を行い、０Ｖに達した後は、セル電圧を０Ｖに保つように電流を減少させて充電を行った。そして、電流値が１００μＡを下回った時点で充電を終了した。放電は３ｍＡの定電流で行い、セル電圧が２．０Ｖを上回った時点で放電を終了し、放電容量を求めた。
【００４０】
以上の充放電試験を繰り返し、評価用リチウムイオン二次電池の充放電試験を２０サイクル行った。結果を表１に示す。
【００４１】
［実施例２］
半導体用シリコン（抵抗率８Ωｃｍ、ボロンドープ１．７×１０１７ａｔｏｍｓ／ｃｍ３、リンドープ１．５×１０１７ａｔｏｍｓ／ｃｍ３、窒素ドープ１．１×１０１７ａｔｏｍｓ／ｃｍ３）を粗砕して３ｍｍ角程度とし、ヘキサンを分散媒としたボールミル粉砕器で粉砕し、得られた懸濁物を濾過し、窒素雰囲気下で脱溶剤後、平均粒子径が３μｍの粉末を得た。この比抵抗の小さい珪素材料粉末をロータリーキルン型の反応器を用いて、メタン−アルゴン（５０：５０ｖｏｌ％）混合ガス通気下で１１５０℃、平均滞留時間約２時間の条件で熱ＣＶＤを行い、黒色の粉末を得た。こうして得られたものは、蒸着炭素量が２０．５％であった。この比抵抗の小さい珪素材料の導電性物質被覆物をらいかい器で解砕し、平均粒子径が約４．４μｍ、ＢＥＴ比表面積が２０．３ｍ２／ｇの粉末を得た。これを用いて実施例１と全く同じ条件で電池評価を行った。その結果を表１に示す。
【００４２】
［比較例１］
ケミカルグレード用金属珪素粉末（抵抗率＞１０００Ωｃｍ、鉄２０００ｐｐｍ、アルミニウム１００ｐｐｍ、クロム５００ｐｐｍ、ニッケル８０ｐｐｍ、ジルコン１６００ｐｐｍ、その他元素（Ｍｏ、Ｃａ、Ｐ、Ｔｉ、Ｃｕ、Ｚｎ、Ｖ）１００ｐｐｍ以下、平均粒子径３．２μｍ）をロータリーキルン型の反応器を用いて、ベンゼン−アルゴン（０．２ｃｃ／ｍｉｎ，４．０ＮＬ／ｍｉｎ）混合ガス通気下で１１５０℃、平均滞留時間約２時間の条件で熱ＣＶＤを行い、黒色の粉末を得た。こうして得られたものは、蒸着炭素量１９．３％、平均粒子径４．８μｍ、ＢＥＴ比表面積９．７ｍ２／ｇであった。また、Ｘ線回折測定においては、珪素と結晶性炭素と非晶質の炭素が確認された。これを用いて実施例１と全く同じ条件で電池評価を行った。その結果を表１に示す。
【００４３】
［比較例２］
半導体用シリコン（抵抗率２００Ωｃｍ、ボロンドープ２．３×１０１３ａｔｏｍｓ／ｃｍ３、リンドープ２．３×１０１３ａｔｏｍｓ／ｃｍ３）を粗砕して３ｍｍ角程度とし、ヘキサンを分散媒としたボールミル粉砕器で２０時間粉砕し、平均粒子径Ｄ５０＝３μｍの粉末を得た。得られた珪素粉末をロータリーキルン型の反応器を用いて、メタン−アルゴン（５０：５０ｖｏｌ％）混合ガス通気下で１１５０℃、平均滞留時間約２時間の条件で熱ＣＶＤを行い、黒色の粉末を得た。こうして得られたものは、蒸着炭素量２０．２％、平均粒子径４．５μｍ、ＢＥＴ比表面積１７．４ｍ２／ｇであった。また、Ｘ線回折測定においては、珪素と結晶性炭素が確認された。これを用いて実施例１と全く同じ条件で電池評価を行った。その結果を表１に示す。
【００４４】
【表１】
2004296161.tif 000002
【００４５】
【発明の効果】
本発明の比抵抗の小さい珪素材料の導電性物質被覆物は、非水電解質二次電池用負極材として用いられて、良好なサイクル性を与える。